(57)【要約】 【課題】  本発明は、耐熱性、耐衝撃性に優れ、さらには高い植物度に優れた成形体を得ることができる、ポリ乳酸系樹脂を含む層を有する積層シートおよび成形体を提供せんとするものである。【解決手段】    ポリ乳酸系樹脂を含む層を有する積層シートであって、以下の式（１）および式（２）を満たす、ポリ（メタ）アクリレート系樹脂組成物からなる層および／またはポリ（メタ）アクリレート系樹脂とポリ乳酸系樹脂とを含有する組成物からなる層を（以下、式（１）および式（２）を満たした、ポリ（メタ）アクリレート系樹脂組成物からなる層および／またはポリ（メタ）アクリレート系樹脂とポリ乳酸系樹脂とを含有する組成物からなる層を層Ａとする）有することを特徴とする、積層シート。  ５０≦Ｘａ≦１００    ・・・式（１）  ０．０５≦Ｒａ≦０．５    ・・・式（２）ただし、  Ｘａ：層Ａを構成する組成物全体に対するポリ（メタ）アクリレート系樹脂の含有割合（重量％）  Ｒａ：シート全体の厚みを１としたときの、全体の厚みに対する層Ａの厚みの比率【選択図】なし【特許請求の範囲】
【請求項１】
ポリ乳酸系樹脂を含む層を有する積層シートであって、以下の式（１）および式（２）を満たす、ポリ（メタ）アクリレート系樹脂組成物からなる層および／またはポリ（メタ）アクリレート系樹脂とポリ乳酸系樹脂とを含有する組成物からなる層を（以下、式（１）および式（２）を満たした、ポリ（メタ）アクリレート系樹脂組成物からなる層および／またはポリ（メタ）アクリレート系樹脂とポリ乳酸系樹脂とを含有する組成物からなる層を層Ａとする）有することを特徴とする、積層シート。
５０≦Ｘａ≦１００    ・・・式（１）
０．０５≦Ｒａ≦０．５    ・・・式（２）
ただし、
Ｘａ：層Ａを構成する組成物全体に対するポリ（メタ）アクリレート系樹脂の含有割合（重量％）
Ｒａ：シート全体の厚みを１としたときの、全体の厚みに対する層Ａの厚みの比率
【請求項２】
層Ａが１層のみであることを特徴とする、請求項１に記載の積層シート。
【請求項３】
ポリ（メタ）アクリレート系樹脂組成物からなる層および／またはポリ（メタ）アクリレート系樹脂とポリ乳酸系樹脂とを含有する組成物からなる層を複数有することを特徴とする、請求項１または２に記載の積層シート。
【請求項４】
ポリ（メタ）アクリレート系樹脂がポリメチルメタクリレートであることを特徴とする、請求項１〜３のいずれかに記載の積層シート。
【請求項５】
ポリメチルメタクリレートが、ＪＩＳ  Ｋ７２１０に準じて測定した２３０℃での流動性が１〜２０ｇ／１０ｍｉｎであることを特徴とする、請求項４に記載の積層シート。
【請求項６】
ヘイズが１０％以下であることを特徴とする、請求項１〜５のいずれかに記載の積層シート。
【請求項７】
積層シート全体に対するポリ乳酸系樹脂の含有量が５０〜９７重量％であることを特徴とする、請求項１〜６のいずれかに記載の積層シート。
【請求項８】
請求項１〜７のいずれかに記載の積層シートを加熱成形して得られる成形体。
【発明の詳細な説明】
【技術分野】
【０００１】
本発明は、耐熱性、透明性、耐衝撃性を必要とする各種保形具類、容器などの成形体を得るための植物度の高いポリ乳酸系樹脂を含む層を有する積層シート、および、それを用いて得られる成形体に関する。
【背景技術】
【０００２】
近年、環境意識の高まりのもと、プラスチック製品の廃棄処理問題が注目されており、各種商品の展示包装用などに用いられている保形具類や、食品トレー、飲料カップなどの容器類についても、種々の生分解性プラスチックシートを用いたものが開発されている。なかでも特にポリ乳酸は、生分解性プラスチックとしてはガラス転移点が約６０℃と高く、透明であることなどから、将来性のある素材として最も注目されている。
【０００３】
しかしながら、従来の石油由来原料、例えば、ポリエチレンテレフタレートに比べるとガラス転移点が約２０℃低く、現行の各用途をポリ乳酸で代替するとなると、耐熱性が不足するという問題がある。
【０００４】
ところで２種もしくはそれ以上のポリマー同士を混合することは、ポリマーブレンドまたはポリマーアロイとして広く知られており、個々のポリマーの欠点を改良する方法として広く利用されている。しかしながら、一般的に２種のポリマーを混合した場合、多くは個々の相に分離し、一方の相が数μｍ以上の不均一な粗大分散構造を有するのが一般的である。この様な分散形態の場合、不透明であり、また機械強度も低く、さらには溶融混練時の吐出時にバラス効果を起こしやすく生産性に劣るものとなることが多い。一方、ごくまれに２種のポリマーが均一に混合する場合があるが、この種のものは、一般的に相溶性ポリマーまたは混和性ポリマーと呼ばれ、優れた特性を示すことが期待されるが、その例は限られたものである。
【０００５】
ポリ乳酸と相溶性を有する樹脂を混合する方法としては、例えば、ガラス転移温度が約１００℃であるポリメチルメタクリレートと混合することで、その樹脂組成物のガラス転移温度が向上する（非特許文献１、２参照）ことが知られている。また、ポリ乳酸を含むα−ヒドロキシカルボン酸重合体とポリ（メタ）アクリレート樹脂の混合によって加水分解性に優れた樹脂が生成すること（特許文献１参照）や、ポリ乳酸にアクリル系化合物を配合し、耐候性、成形加工性に優れる樹脂組成物が得られること（特許文献２参照）が知られているが、いずれも耐熱性や高温剛性向上に関しての開示はなされていない。
【０００６】
一方、特許文献３では、ポリ乳酸とポリ（メタ）アクリレート系樹脂とを混合して、少なくとも一軸方向に延伸したフィルムは高温剛性に優れることが記載され、特許文献４では、重量平均分子量２万〜３０万のポリメチルメタクリレートとポリ乳酸は相溶性が顕著に向上し、ブレンド前の２種の樹脂のＴｇの中間の値を有する１個のＴｇのみが観測されるようになり、耐熱性が向上することが記載されているが、いずれも耐熱性と植物度、あるいは耐衝撃性を両立させる技術思想については全く開示されておらず、その解決手段についての示唆もない。
【非特許文献１】Ｐｏｌｙｍｅｒ、３９（２６）、６８９１（１９９８）
【非特許文献２】Ｍａｃｒｏｍｏｌ．Ｃｈｅｍ．Ｐｈｙｓ、２０１、１２９５（２０００）
【特許文献１】特開平８−５９９４９号公報
【特許文献２】特開２００２−１５５２０７号公報
【特許文献３】特開２００５−３６０５４号公報
【特許文献４】特開２００５−１７１２０４号公報
【発明の開示】
【発明が解決しようとする課題】
【０００７】
本発明は、かかる従来技術の背景に鑑み、耐熱性、耐衝撃性に優れ、さらには、植物度の高い成形体を得ることができる、ポリ乳酸系樹脂を含む層を有する積層シートおよび成形体を提供せんとするものである。
【課題を解決するための手段】
【０００８】
本発明は、上記課題を解決するために、次のような手段を採用するものである。すなわち、本発明の積層シートは、
ポリ乳酸系樹脂を含む層を有する積層シートであって、以下の式（１）および式（２）を満たす、ポリ（メタ）アクリレート系樹脂組成物からなる層および／またはポリ（メタ）アクリレート系樹脂とポリ乳酸系樹脂とを含有する組成物からなる層を（以下、式（１）および式（２）を満たした、ポリ（メタ）アクリレート系樹脂組成物からなる層および／またはポリ（メタ）アクリレート系樹脂とポリ乳酸系樹脂とを含有する組成物からなる層を層Ａとする）有することを特徴とする。
【０００９】
５０≦Ｘａ≦１００    ・・・式（１）
０．０５≦Ｒａ≦０．５    ・・・式（２）
ただし、
Ｘａ：層Ａを構成する組成物全体に対するポリ（メタ）アクリレート系樹脂の含有割合（重量％）
Ｒａ：シート全体の厚みを１としたときの、全体の厚みに対する層Ａの厚みの比率
また、上記積層シートの好ましい態様は、層Ａが１層のみであること、ポリ（メタ）アクリレート系樹脂組成物からなる層および／またはポリ（メタ）アクリレート系樹脂とポリ乳酸系樹脂とを含有する組成物からなる層を複数有すること、ポリ（メタ）アクリレート系樹脂がポリメチルメタクリレートであること、ＪＩＳ  Ｋ７２１０に準じて測定した２３０℃での流動性が１〜２０ｇ／１０ｍｉｎであるポリメチルメタクリレートを用いること、ヘイズが１０％以下であること、積層シート全体に対するポリ乳酸系樹脂の含有量が５０〜９７重量％であることを特徴とするものである。
【発明の効果】
【００１０】
本発明によれば、耐熱性、耐衝撃性に優れた、植物度の高い成形体を得ることのできるポリ乳酸系樹脂を含む層を有する積層シートが提供される。本発明の積層シートは、耐熱性や耐衝撃性を必要とするブリスターパック等の各種保形具類や、食品トレー、飲料カップなどの容器類、飲料自動販売機のディスプレイ用ボトルなどの成形体用途に好ましく用いることができる。
【発明を実施するための最良の形態】
【００１１】
本発明は、前記課題、つまり耐熱性、耐衝撃性に優れ、さらには、植物度の高い成形体を得ることができるポリ乳酸系樹脂含む層を有する積層シートについて、鋭意検討した結果、特定な樹脂を特定の処方に従ってポリ乳酸系樹脂含む層を有するシートとして積層化したところ、かかる課題を一挙に解決することを究明したものである。
【００１２】
本発明に用いられるポリ乳酸系樹脂の重量平均分子量は、適度な製膜、延伸適性および実用的な機械特性を満足させるため、５万〜５０万であることが好ましく、より好ましくは１０万〜２５万である。なお、ここでいう重量平均分子量とは、ゲルパーミテーションクロマトグラフィーでクロロホルム溶媒にて測定を行い、ポリメチルメタクリレート換算法により計算した分子量をいう。
【００１３】
本発明に用いられるポリ乳酸系樹脂とは、Ｌ−乳酸および／またはＤ−乳酸を原料として得ることができる構造を主たる構成成分とするポリマーであるが、乳酸以外の他の共重合成分を含んでいてもよい。かかる他の単量体としては、エチレングリコール、プロピレングリコール、ブタンジオール、ヘプタンジオール、ヘキサンジオール、オクタンジオール、ノナンジオ−ル、デカンジオール、１，４−シクロヘキサンジメタノ−ル、ネオペンチルグリコール、グリセリン、ペンタエリスリトール、ビスフェノ−ルＡ、ポリエチレングリコール、ポリプロピレングリコールおよびポリテトラメチレングリコールなどのグリコール化合物、シュウ酸、アジピン酸、セバシン酸、アゼライン酸、ドデカンジオン酸、マロン酸、グルタル酸、シクロヘキサンジカルボン酸、テレフタル酸、イソフタル酸、フタル酸、ナフタレンジカルボン酸、ビス（ｐ−カルボキシフェニル）メタン、アントラセンジカルボン酸、４，４´−ジフェニルエーテルジカルボン酸、５−ナトリウムスルホイソフタル酸、５−テトラブチルホスホニウムイソフタル酸などのジカルボン酸、グリコール酸、ヒドロキシプロピオン酸、ヒドロキシ酪酸、ヒドロキシ吉草酸、ヒドロキシカプロン酸、ヒドロキシ安息香酸などのヒドロキシカルボン酸、カプロラクトン、バレロラクトン、プロピオラクトン、ウンデカラクトン、１，５−オキセパン−２−オンなどのラクトン類を挙げることができる。上記他の共重合成分の共重合量は、耐熱性への影響を考慮すると、全単量体成分に対し、０〜３０モル％であることが好ましく、０〜１０モル％であることがより好ましい。
【００１４】
本発明において、特に高い耐熱性を有する積層シートを得るためには、ポリ乳酸系樹脂として乳酸成分の光学純度が高いものを用いることが好ましい。ポリ乳酸系樹脂の総乳酸成分の内、Ｌ体が８０％以上含まれるかあるいはＤ体が８０％以上含まれることが好ましく、Ｌ体が９０％以上含まれるかあるいはＤ体が９０％以上含まれることがより好ましく、Ｌ体が９５％以上含まれるかあるいはＤ体が９５％以上含まれることが特に好ましい。
【００１５】
ポリ乳酸系樹脂の製造方法としては、詳細は後述するが、既知の重合方法を用いることができ、乳酸からの直接重合法、ラクチドを介する開環重合法などを挙げることができる。
【００１６】
ポリ乳酸系樹脂の融点は、特に制限されるものではないが、１２０℃以上であることが好ましく、１５０℃以上であることがより好ましい。ポリ乳酸系樹脂の融点は通常、乳酸成分の光学純度を高くすることにより高くなり、融点１２０℃以上のポリ乳酸系樹脂は、Ｌ体が９０％以上含まれるかあるいはＤ体が９０％以上含まれることにより、また融点１５０℃以上のポリ乳酸系樹脂は、Ｌ体が９５％以上含まれるかあるいはＤ体が９５％以上含まれることにより得ることができる。
【００１７】
本発明におけるポリ（メタ）アクリレート系樹脂とは、アクリレートおよびメタクリレートから選ばれる少なくとも１種の単量体を構成単位とするものであり、２種以上の単量体を共重合して用いても構わない。ポリ（メタ）アクリレートを構成するアクリレートおよびメタクリレートとしては、例えばメチルアクリレート、エチルアクリレート、ｎ−プロピルアクリレート、ｎ−ブチルアクリレート、シアノエチルアクリレート、シアノブチルアクリレートなどのアクリレート、およびメチルメタクリレート、エチルメタクリレート、シクロヘキシルメタクリレート、２−ヒドロキシエチルメタクリレートなどのメタクリレートが挙げられるが、より高い高温剛性を付与するには、ポリ（メタ）アクリレート系樹脂としてポリメチルメタクリレートを用いることが好ましい。
【００１８】
これらの単量体を重合あるいは共重合する方法については特に限定されるものではなく、塊状重合、溶液重合、懸濁重合等の公知の重合方法を用いることができる。
【００１９】
ポリ（メタ）アクリレート系樹脂としてポリメチルメタクリレートを用いる場合、ポリ乳酸系樹脂との相溶性に優れること、また、積層シート製膜時において各層の粘度をできるだけ近い値に調整し粘度斑を抑制して品位の良いシートを得やすいことから、ＪＩＳ  Ｋ７２１０に準じて２３０℃で測定したポリメチルメタクリレートの流動性が、１〜２０ｇ／１０ｍｉｎであるものを用いることが好ましく、１．５〜１５ｇ／１０ｍｉｎであるものがさらに好ましく、２〜１０ｇ／１０ｍｉｎであるものが特に好ましい。
【００２０】
本発明で用いられるポリ（メタ）アクリレート系樹脂は、重量平均分子量が２万〜５０万であることが好ましく、１０万〜２０万であることがより好ましい。重量平均分子量が２万未満では、積層シートまたはそれから成形される成形体の強度が低下する場合があり、重量平均分子量が５０万を超えると積層シート製膜時に粘度斑が発生したり、成形体の成形時の流動性が低下する場合がある。
【００２１】
本発明のポリ乳酸系樹脂を含む層を有する積層シートは、ポリ（メタ）アクリレート系樹脂組成物からなる層および／またはポリ（メタ）アクリレート系樹脂とポリ乳酸系樹脂とを含有する組成物からなる層を少なくとも１層有することが必要であり、該層を複数有していてもよい。これらの層を有しない場合、本発明の目的の一つである優れた耐熱性を付与することができない。
【００２２】
さらに本発明のポリ乳酸系樹脂を含む層を有する積層シートは、ポリ（メタ）アクリレート系樹脂からなる層および／またはポリ（メタ）アクリレート系樹脂とポリ乳酸系樹脂とを含有する組成物からなる層において、以下の式（１）および式（２）を満たす層を有する（以下、式（１）および式（２）を満たす、ポリ（メタ）アクリレート系樹脂からなる層および／またはポリ（メタ）アクリレート系樹脂とポリ乳酸系樹脂とを含有する組成物からなる層を層Ａとする）ことが必要である。
５０≦Ｘａ≦１００    ・・・式（１）
０．０５≦Ｒａ≦０．５    ・・・式（２）
ただし、
Ｘａ：層Ａを構成する組成物全体に対するポリ（メタ）アクリレート系樹脂の含有割合（重量％）
Ｒａ：シート全体の厚みを１としたときの、全体の厚みに対する層Ａの厚みの比率
特に、本発明の積層シートにおいては、層Ａが１層のみであることが好ましい。
【００２３】
上記の式（１）および式（２）を満たす層Ａを有さない場合、本発明の目的とする耐熱性、耐衝撃性、および植物度の高い積層シートさらには成形体を得ることができなくなる。
【００２４】
さらに本発明の積層シートにおいて、層Ａを１層のみとした場合、本発明の目的とする耐熱性、耐衝撃性、および植物度が特に優れた積層シートさらには成形体を得ることができる。つまり、所望の耐熱性を持たせるために、シートの全層に同じ割合でポリ（メタ）アクリレート系樹脂を配合すると、植物度が低くなってしまうことがあり、耐衝撃性も低下することがある。一般的にポリ乳酸系樹脂にポリ（メタ）アクリレート系樹脂を配合し、後述するように、分子レベルで両成分を均一に混合させると、ポリ乳酸系樹脂としては耐熱性は向上するが、耐衝撃性は悪化することが多い。
【００２５】
また、積層シート全体に対するポリ（メタ）アクリレート系樹脂の含有量が同じ条件で比較すると、ポリ（メタ）アクリレート系樹脂を５０重量％以上の高濃度で含有する層を１層のみとした場合と、２層以上の複数の構成とした場合では、前者の方が特に高いレベルの耐熱性と耐衝撃性を付与することができる一方、後者の場合では、十分な耐熱性と耐衝撃性を付与できない場合がある。一般的に、シートの曲げ剛性はシート厚みの３乗に比例することから、ポリ（メタ）アクリレート系樹脂の含有量が同じであっても、シートの構成が異なると上記のように耐熱性や耐衝撃性に大きな差が存在すると推定している。
【００２６】
層Ａを構成する組成物全体に対するポリ（メタ）アクリレート系樹脂の含有割合：Ｘａは、５０重量％以上が必要であり、５０重量％未満では、積層シートに十分な耐熱性を付与することができない。Ｘａは、より好ましくは７５重量％以上である。
【００２７】
シート全体の厚みを１としたときの、全体の厚みに対する層Ａの厚みの比率：Ｒａは、０．０５以上０．５以下である。Ｒａが０．０５未満では、積層シートに十分な耐熱性を付与することができない。Ｒａが０．５超では、前述したとおり、積層シートの耐衝撃性と植物度を損なってしまう。Ｒａは好ましくは０．０５以上０．４以下であり、さらに好ましくは０．０５以上０．３以下である。Ｒａが０．０５以上０．３以下の場合、耐熱性と耐衝撃性、および植物度を高いレベルで付与することができる。
【００２８】
本発明の積層シートは、ヘイズが０％以上１０％以下であることが好ましく、０％以上５％以下であることがさらに好ましい。ヘイズがこの範囲である場合、容器などに成形加工した際には内容物が容易に確認できる、商品としての見栄えがよいなど高い意匠性により好適である場合が多い。なお、ヘイズを２％未満とすることは現実的には困難である。そのため本発明の積層シートにおいてヘイズに下限はないものの、現実的な下限は２％と考えられる。
【００２９】
本発明の積層シートは、積層シート全体に対するポリ乳酸系樹脂の含有量が５０〜９７重量％であることが好ましい。より好ましくは６０〜９０重量％、さらに好ましくは８０〜９０重量％である。ポリ乳酸樹脂はバイオマス、つまり再生可能な生物由来の資源であり、具体的には、トウモロコシやサツマイモなどの植物を原料として製造されている。よって、ポリ乳酸系樹脂の使用がそのままシートの植物度向上につながる。バイオマスは空気中の二酸化炭素と水から植物が生み出すものなので、分解されても燃やされても大気中の二酸化炭素を増加させることがない。したがって、近年懸念されている地球温暖化防止さらには、石油資源の節約へ寄与することができる。本発明では、シートを積層構成とし、耐熱性を付与する成分となるポリ（メタ）アクリレート系樹脂を前述した特定の処方に従って積層化することで、耐熱性と耐衝撃性、および植物度を高いレベルで付与することが初めて可能となった。
【００３０】
各層におけるポリ（メタ）アクリレート系樹脂やポリ乳酸系樹脂などの各組成物の正確な含有量を特定する方法の一つにＮＭＲによる特定が挙げられる。例えば、ポリ乳酸とポリメチルメタクリレートの配合量を特定するには、重クロロホルム溶媒中５５℃で１Ｈ核のＮＭＲ測定を行い、ポリ乳酸に由来するピーク（例えばメチン基に由来するピーク）とポリメチルメタクリレートに由来するピーク（例えばメトキシ基に由来するピーク）の強度比から算出することができる。１Ｈ核のピークが重複して算出できない場合は、さらに１３Ｃ核の測定を行い、特定することができる。このようにＮＭＲを用いることでＸａを求めたり、また積層シート全体に対するポリ乳酸系樹脂の含有量を求めることが可能となる。
【００３１】
また、シート全体の厚みに対する各層の厚みの比率は、シート断面を、例えば倍率１００倍の顕微鏡などを用いて写真撮影し、写真上の各層の厚み長さとシート全体の厚み長さを測定することが可能であり、このようにしてＲａを求めることができる。
【００３２】
本発明のポリ乳酸系樹脂積層シートの積層構成には、特に制限は無い。層Ａと他の組成物からなる層（以下、層Ｂとする）からなるＡ／Ｂ型の２層であってもよいし、Ａ／Ｂ／Ａ型やＢ／Ａ／Ｂ型の３層であってもよいし、それ以上の多層構成であっても構わない。また、層Ａ、層Ｂ以外の第３の層Ｃを含んだＣ／Ｂ／Ａ／Ｂ／Ｃ型などでも構わない。本発明の積層シートは、好ましくは少なくともＢ／Ａ／Ｂ型構成を有する場合であり、より好ましくはＢ／Ａ／Ｂ型構成である。
【００３３】
本発明において、ポリ乳酸系樹脂成分とその他の樹脂成分を含有する組成物を得るにあたっては、各成分を溶媒に溶かした溶液を均一混合した後、溶媒を除去して組成物を製造することも可能であるが、溶媒へ原料の溶解、溶媒除去等の工程が不要で、実用的な製造方法である、各成分を溶融混練することにより組成物を製造する溶融混練法を採用することが好ましい。その溶融混練方法については、特に制限はなく、ニーダー、ロールミル、バンバリーミキサー、単軸または二軸押出機等の通常使用されている公知の混合機を用いることができる。中でも生産性の観点から、単軸または二軸押出機の使用が好ましい。またその混合順序についても特に制限はなく、例えばポリ乳酸系樹脂とポリ（メタ）アクリレート系樹脂をドライブレンド後、溶融混練機に供する方法や、予めポリ乳酸系樹脂とポリ（メタ）アクリレート系樹脂を溶融混練したマスターバッチを作製後、該マスターバッチとポリ乳酸系樹脂とを溶融混練する方法等が挙げられる。また必要に応じて、その他の添加剤を同時に溶融混練する方法や、予めポリ乳酸系樹脂とその他の添加剤を溶融混練したマスターバッチを作製後、該マスターバッチとポリ乳酸系樹脂とポリ（メタ）アクリレート系樹脂とを溶融混練する方法を用いてもよい。また溶融混練時の温度は１９０℃〜２５０℃の範囲が好ましく、またポリ乳酸の劣化を防ぐ意味から、２００℃〜２４０℃の範囲とすることがより好ましい。
【００３４】
層Ａがポリ（メタ）アクリレート系樹脂とポリ乳酸系樹脂とを含有する組成物からなる際に、ポリ（メタ）アクリレート系樹脂の種類や配合量、混練方法によっては３μｍ以下の構造周期を有する場合があり、この場合、優れた機械特性と耐熱性を両立することから好ましい。この構造周期は、溶融混練時に一旦相溶化後、スピノーダル分解により形成された微細な相分離構造に由来する場合があるが、これに限定されるものではない。なお、「微細な相分離構造」を確認するためには、例えば、光学顕微鏡観察や透過型電子顕微鏡観察等の方法が挙げられる。また、「構造周期」については、光散乱装置や小角Ｘ線散乱装置を用いて行う散乱測定において、散乱極大が現れること等によって確認することができる。なお、光散乱装置、小角Ｘ線散乱装置は最適測定領域が異なるため、構造周期の大きさに応じて適宜選択して用いられる。この散乱測定における散乱極大の存在は、ある周期を持った規則正しい相分離構造を持つ証明であり、構造周期Λｍの値は、散乱光の散乱体内での波長λ、散乱極大を与える散乱角θｍ を用いて次式により計算することができる。
【００３５】
Λｍ ＝（λ／２）／ｓｉｎ（θｍ ／２）。
【００３６】
さらに、層Ａがポリ（メタ）アクリレート系樹脂とポリ乳酸系樹脂とを含有する組成物からなる際に、配合するポリ（メタ）アクリレートの種類や配合量、混練方法によっては相溶化する場合があり、この場合、特に耐熱性、透明性に優れることから各種透明用途で好適に用いられることから好ましい。一般的に、「相溶化」とは、分子レベルで両成分が均一に混合していることを意味し、前述した構造周期を測定すると少なくとも０．０１μｍ以下となるが、この場合は特に好ましい。
【００３７】
本発明の積層シートの層Ａには、本発明の目的、効果を損なわない範囲内で、必要に応じて、ポリ乳酸系樹脂、ポリ（メタ）アクリレート系樹脂以外の樹脂を混合してもよい。例えば、ポリアセタール、ポリエチレン、ポリプロピレン、ポリアミド、ポリフェニレンサルファイド樹脂、ポリエーテルエーテルケトン樹脂、ポリエステル、ポリスルホン、ポリフェニレンオキサイド、ポリイミド、ポリエーテルイミド、ポリビニル化合物などの熱可塑性樹脂、フェノール樹脂、メラミン樹脂、ポリエステル樹脂、シリコーン樹脂、エポキシ樹脂などの熱硬化性樹脂、エチレン／グリシジルメタクリレート共重合体、ポリエステルエラストマー、ポリアミドエラストマー、エチレン／プロピレンターポリマー、エチレン／ブテン−１共重合体などの軟質熱可塑性樹脂が挙げられる。
【００３８】
その中でも特にガラス転移温度が６０℃以上となるポリビニル化合物は、ポリ乳酸樹脂組成物の耐熱性を向上させる効果があるため好ましい。ガラス転移温度が６０℃以上となるポリビニル化合物の具体例としては、ポリスチレン、ポリ（４−アセチルスチレン）、ポリ（２−メチルスチレン）、ポリ（３−メチルスチレン）、ポリ（４−メチルスチレン）、ポリ（４−メトキシスチレン）、ポリ（４−ヒドロキシスチレン）（ポリビニルフェノール）、ポリ（２−ヒドロキシメチルスチレン）、ポリ（３−ヒドロキシメチルスチレン）、ポリ（４−ヒドロキシメチルスチレン）等の各種スチレン系重合体、およびポリ（ベンゾイルオキシエチレン）、ポリ（シクロヘキサノイルオキシエチレン）、ポリ（４−エトキシベンゾイルオキシエチレン）、ポリ（２−メトキシベンゾイルオキシエチレン）、ポリ（４−メトキシベンゾイルオキシエチレン）、ポリ（４−フェニルベンゾイルオキシエチレン）等の各種ポリビニルエステル等が挙げられるが、これらの中でもポリ乳酸樹脂との相溶性の観点からポリ（４−ヒドロキシスチレン）（ポリビニルフェノール）を用いるのが好ましい。
【００３９】
本発明の積層シートの各層には、さらに耐衝撃性を付与するため、耐衝撃改良材を添加することも好ましい。耐衝撃改良剤の具体例としては、ポリエチレン、ポリプロプレン、エチレン−プロピレン共重合体、エチレン−プロピレン−非共役ジエン共重合体、エチレン−ブテン−１共重合体、各種アクリルゴム、エチレン−アクリル酸共重合体およびそのアルカリ金属塩（いわゆるアイオノマー）、エチレン−グリシジル（メタ）アクリレート共重合体、エチレン−アクリル酸アルキルエステル共重合体（たとえば、エチレン−アクリル酸エチル共重合体、エチレン−アクリル酸ブチル共重合体）、酸変性エチレン−プロピレン共重合体、ジエンゴム（たとえばポリブタジエン、ポリイソプレン、ポリクロロプレン）、ジエンとビニル単量体との共重合体（たとえばスチレン−ブタジエンランダム共重合体、スチレン−ブタジエンブロック共重合体、スチレン−ブタジエン−スチレンブロック共重合体、スチレン−イソプレンランダム共重合体、スチレン−イソプレンブロック共重合体、スチレン−イソプレン−スチレンブロック共重合体、ポリブタジエンにスチレンをグラフト共重合せしめたもの、ブタジエン−アクリロニトリル共重合体）、ポリイソブチレン、イソブチレンとブタジエンまたはイソプレンとの共重合体、天然ゴム、チオコールゴム、多硫化ゴム、アクリルゴム、シリコーンゴム、ポリウレタンゴム、ポリエーテルゴム、エピクロロヒドリンゴム、ポリエステル系エラストマー、およびポリアミド系エラストマーなどを使用することができる。
【００４０】
更に、各種の架橋度を有するものや、各種のミクロ構造、例えばシス構造、トランス構造等を有するもの、ビニル基などを有するもの、或いは各種の平均粒径（樹脂組成物中における）を有するものや、コア層とそれを覆う１以上のシェル層から構成され、また隣接し合った層が異種の重合体から構成されるいわゆるコアシェル型と呼ばれる多層構造重合体なども使用することができる。
【００４１】
また、上記具体例に挙げた各種の（共）重合体は、ランダム共重合体、ブロック共重合体およびグラフト共重合体などのいずれであっても、本発明の耐衝撃改良剤として用いることができる。
【００４２】
更には、これらの（共）重合体を作るに際し、他のオレフィン類、ジエン類、芳香族ビニル化合物、アクリル酸、アクリル酸エステルおよびメタクリル酸エステルなどの単量体を共重合することも可能である。
【００４３】
これらの耐衝撃改良剤の中でも、アクリル単位を含む重合体や、酸無水物基および／またはグリシジル基を持つ単位を含む重合体が好ましい。ここでいうアクリル単位の好適例としては、メタクリル酸メチル単位、アクリル酸メチル単位、アクリル酸エチル単位およびアクリル酸ブチル単位を挙げることができ、酸無水物基やグリシジル基を持つ単位の好適例としては、無水マレイン酸単位およびメタクリル酸グリシジル単位を挙げることができる。
【００４４】
また、耐衝撃改良剤は、コア層とそれを覆う１以上のシェル層から構成され、また隣接し合った層が異種の重合体から構成される、いわゆるコアシェル型と呼ばれる多層構造重合体であることが好ましく、メタクリル酸メチル単位またはアクリル酸メチル単位をシェル層に含む多層構造重合体であることがさらに好ましい。このような多層構造重合体としては、アクリル単位を含むことや、酸無水物基および／またはグリシジル基を持つ単位を含むことが好ましく、アクリル単位の好適例としては、メタクリル酸メチル単位、アクリル酸メチル単位、アクリル酸エチル単位およびアクリル酸ブチル単位を挙げることができ、酸無水物基やグリシジル基を持つ単位の好適例としては、無水マレイン酸単位やメタクリル酸グリシジル単位を挙げることができる。特に、メタクリル酸メチル単位、アクリル酸メチル単位、無水物マレイン酸単位およびメタクリル酸グリシジル単位から選ばれた少なくとも一つをシェル層に含み、アクリル酸ブチル単位、アクリル酸エチルヘキシル単位、スチレン単位およびブタジエン単位から選ばれた少なくとも一つをコア層に含む多層構造体が好ましく使用される。
【００４５】
また、別の好ましい耐衝撃性改良剤はポリウレタンゴムである。ここでポリウレタンゴムとはウレタン結合を有する弾性体全般を総称するものであり、熱可塑性ポリウレタンエラストマーや、それを架橋した架橋ポリウレタンゴムを含む。なかでも熱可塑性ポリウレタンエラストマーが好ましい。熱可塑性ポリウレタンエラストマーはジイソシアネートと短鎖ポリオールからなるハードセグメントと、ジイソシアネートと長鎖ポリオールからなるソフトセグメントを少なくとも有する。熱可塑性ポリウレタンエラストマーを構成するジイソシアネート化合物としては、ジフェニルメタンジイソシアネート、２，４−および２，６−トリレンジイソシアネート、ｍ−およびｐ−フェニレンジイソシアネート、ヘキサメチレンジイソシアネートなどが好ましく使われる。短鎖ポリオール成分としては、１，２−エタンジオール、１，２−プロパンジオール、１，４−ブタンジオール、ブテンジオール、１，６−ヘキサンジオール、１，１０−デカメチレンジオール等が好ましく使われる。ソフトセグメントとしての長鎖ポリオールとしては、ポリアルキレンアジペート、ポリアルキレンエーテルなどが好ましく、ポリエチレン−ブチレンアジペート、ポリブチレンアジペート、ポリノナンジオールアジペート、ポリテトラメチレングリコールなどがより好ましい。それぞれの成分は１種又は２種以上の混和物でも好適に用いることができる。
【００４６】
また、上記耐衝撃改良剤は、実質的にアニオンが検出されないものであることが、他の樹脂の安定性の観点から好ましい。
【００４７】
そして、上記耐衝撃改良剤のガラス転移温度は、−２０℃以下であることが好ましく、−３０℃以下であることがさらに好ましい。
【００４８】
本発明の積層シートの各層には、さらなる耐衝撃性付与、成形性向上の観点から、ガラス転移温度が６０℃以下のポリエステル系樹脂を、その層を構成する組成物全体に対して、好ましくは０．１〜４０重量％、より好ましくは０．２〜３０重量％、特に好ましくは０．５〜２０重量％含有してもよい。該層は前記層Ａおよび／または前記層Ｂおよび／または前記層Ａ、層Ｂ以外の第３の層のいずれであっても構わない。かかるポリエステル系樹脂が４０重量％を超えると、耐熱性、透明性が低下することがあり、ポリエステル系樹脂が０．１重量％未満であると耐衝撃性の改良効果が低くなることがある。
【００４９】
ポリマーの耐衝撃性と柔軟性は相関しており、ポリマーの柔軟性を評価する一つの目安としてガラス転移点があげられる。本発明の積層シートの耐衝撃性を向上させるために、該ガラス転移温度が６０℃以下のポリエステル系樹脂は、ポリ乳酸のガラス転移温度を考慮して、ガラス転移温度が６０℃以下であることが好ましい。
【００５０】
該ガラス転移温度が６０℃以下のポリエステル系樹脂の重量平均分子量には特に制限は無いが、主に耐熱性を維持する観点とポリ乳酸樹脂との相溶性の観点から、それぞれ下限と上限の好ましい値が存在し、２，０００〜２００，０００であることが好ましく、より好ましくは５，０００〜１００，０００、さらに好ましくは１０，０００〜８０，０００である。
【００５１】
このガラス転移温度が６０℃以下のポリエステル系樹脂の種類については特に制限は無いが、芳香族および／または脂肪族ポリエステル、ポリエーテル系および／またはポリエステル系セグメントとポリ乳酸セグメントで構成される樹脂組成物であることが好ましい。
【００５２】
芳香族および／または脂肪族ポリエステルの具体例としては、ポリブチレンテレフタレート、ポリプロピレンテレフタレート、ポリブチレンセバケート、ポリブチレンサクシネート、ポリブチレンサクシネート／テレフタレート、ポリブチレンアジペート／テレフタレート、ポリブチレンアジペート／サクシネート、ポリプロピレンセバケート、ポリプロピレンサクシネート、ポリプロピレンサクシネート／テレフタレート、ポリプロピレンアジペート／テレフタレート、ポリプロピレンアジペート／サクシネートなどが挙げられる。
【００５３】
ポリエーテル系および／またはポリエステル系セグメントとポリ乳酸セグメントで構成される樹脂組成物は、ポリエーテル系および／またはポリエステル系樹脂とポリ乳酸樹脂のブロック共重合体であることがさらに好ましい。またこのブロック共重合体一分子中に分子量が１，５００以上のポリ乳酸セグメントを一つ以上有することが好ましい。この場合、該ポリ乳酸セグメントが、母材であるポリ乳酸系重合体から形成される結晶中に取り込まれることで母材につなぎ止められる作用を生じ、該ブロック共重合体のブリードアウトを十分に抑制することができる。
【００５４】
ポリエーテルの具体例としては、ポリエチレングリコール、ポリプロピレングリコール、ポリトリメチレングリコール、ポリエチレングリコール・ポリプロピレングリコール共重合体などが挙げられる。
【００５５】
ポリエステルの具体例としては、ポリブチレンテレフタレート、ポリプロピレンテレフタレート、ポリブチレンセバケート、ポリブチレンサクシネート、ポリブチレンサクシネート／テレフタレート、ポリブチレンアジペート／テレフタレート、ポリブチレンアジペート／サクシネート、ポリプロピレンセバケート、ポリプロピレンサクシネート、ポリプロピレンサクシネート／テレフタレート、ポリプロピレンアジペート／テレフタレート、ポリプロピレンアジペート／サクシネートなどが挙げられる。
【００５６】
本発明の積層シートの層Ａおよび／またはその他の層には、ポリ乳酸系樹脂の結晶の過大な成長を抑制し、微細化するため、また、結晶化速度を促進するために透明核剤を混合してもよい。かかる透明核剤は、ポリ乳酸系樹脂との相溶性が良好である必要があり、また、結晶化速度を高め、結晶化した時は該樹脂の透明性を維持する必要がある。このような透明核剤としては、脂肪族カルボン酸アミド、脂肪族カルボン酸塩、脂肪族アルコール及び脂肪族カルボン酸エステルが挙げられる。
【００５７】
脂肪族カルボン酸アミドの具体例としては、ラウリン酸アミド、パルミチン酸アミド、オレイン酸アミド、ステアリン酸アミド、エルカ酸アミド、ベヘニン酸アミド、リシノール酸アミド、ヒドロキシステアリン酸アミドのような脂肪族モノカルボン酸アミド類、Ｎ−オレイルパルミチン酸アミド、Ｎ−オレイルオレイン酸アミド、Ｎ−オレイルステアリン酸アミド、Ｎ−ステアリルオレイン酸アミド、Ｎ−ステアリルステアリン酸アミド、Ｎ−ステアリルエルカ酸アミド、メチロールステアリン酸アミド、メチロールベヘニン酸アミドのようなＮ−置換脂肪族モノカルボン酸アミド類、メチレンビスステアリン酸アミド、エチレンビスラウリン酸アミド、エチレンビスカプリン酸アミド、エチレンビスオレイン酸アミド、エチレンビスステアリン酸アミド、エチレンビスエルカ酸アミド、エチレンビスベヘニン酸アミド、エチレンビスイソステアリン酸アミド、エチレンビスヒドロキシステアリン酸アミド、ブチレンビスステアリン酸アミド、ヘキサメチレンビスオレイン酸アミド、へキサメチレンビスステアリン酸アミド、へキサメチレンビスベヘニン酸アミド、へキサメチレンビスヒドロキシステアリン酸アミド、ｍ−キシリレンビスステアリン酸アミド、ｍ−キシリレンビス−１２−ヒドロキシステアリン酸アミドのような脂肪族ビスカルボン酸アミド類、Ｎ，Ｎ´−ジオレイルセバシン酸アミド、Ｎ，Ｎ´−ジオレイルアジピン酸アミド、Ｎ，Ｎ´−ジステアリルアジピン酸アミド、Ｎ，Ｎ´−ジステアリルセバシン酸アミド、Ｎ，Ｎ´−ジステアリルイソフタル酸アミド、Ｎ，Ｎ´−ジステアリルテレフタル酸アミドのようなＮ−置換脂肪族カルボン酸ビスアミド類、Ｎ−ブチル−Ｎ´−ステアリル尿素、Ｎ−プロピル−Ｎ´−ステアリル尿素、Ｎ−ステアリル−Ｎ´−ステアリル尿素、Ｎ−フェニル−Ｎ´−ステアリル尿素、キシリレンビスステアリル尿素、トルイレンビスステアリル尿素、ヘキサメチレンビスステアリル尿素、ジフェニルメタンビスステアリル尿素、ジフェニルメタンビスラウリル尿素のようなＮ−置換尿素類が挙げられる。これらは一種類又は二種類以上の混合物であってもよい。この中でも、脂肪族モノカルボン酸アミド類、Ｎ−置換脂肪族モノカルボン酸アミド類、脂肪族ビスカルボン酸アミド類が好適に用いられ、特に、パルミチン酸アミド、ステアリン酸アミド、エルカ酸アミド、ベヘニン酸アミド、リシノール酸アミド、ヒドロキシステアリン酸アミド、Ｎ−オレイルパルミチン酸アミド、Ｎ−ステアリルエルカ酸アミド、エチレンビスカプリン酸アミド、エチレンビスオレイン酸アミド、エチレンビスラウリン酸アミド、エチレンビスエルカ酸アミド、ｍ−キシリレンビスステアリン酸アミド、ｍ−キシリレンビス−１２−ヒドロキシステアリン酸アミドが好適に用いられる。
【００５８】
脂肪族カルボン酸塩の具体例としては、ラウリン酸ナトリウム、ラウリン酸カリウム、ラウリン酸水素カリウム、ラウリン酸マグネシウム、ラウリン酸カルシウム、ラウリン酸亜鉛、ラウリン酸銀等のラウリン酸塩、ミリスチン酸リチウム、ミリスチン酸ナトリウム、ミリスチン酸水素カリウム、ミリスチン酸マグネシウム、ミリスチン酸カルシム、ミリスチン酸亜鉛、ミリスチン酸銀等のミリスチン酸塩、パルミチン酸リチウム、パルミチン酸カリウム、パルミチン酸マグネシウム、パルミチン酸カルシウム、パルミチン酸亜鉛、パルミチン酸銅、パルミチン酸鉛、パルミチン酸タリウム、パルミチン酸コバルト等のパルミチン酸塩、オレイン酸ナトリウム、オレイン酸カリウム、オレイン酸マグネシウム、オレイン酸カルシウム、オレイン酸亜鉛、オレイン酸鉛、オレイン酸タリウム、オレイン酸銅、オレイン酸ニッケル等のオレイン酸塩、ステアリン酸ナトリウム、ステアリン酸リチウム、ステアリン酸マグネシウム、ステアリン酸カルシウム、ステアリン酸バリウム、ステアリン酸アルミニウム、ステアリン酸タリウム、ステアリン酸鉛、ステアリン酸ニッケル、ステアリン酸ベリリウム等のステアリン酸塩、イソステアリン酸ナトリウム、イソステアリン酸カリウム、イソステアリン酸マグネシウム、イソステアリン酸カルシウム、イソステアリン酸バリウム、イソステアリン酸アルミニウム、イソステアリン酸亜鉛、イソステアリン酸ニッケル等のイソステアリン酸塩、ベヘニン酸ナトリウム、ベヘニン酸カリウム、べヘニン酸マグネシウム、ベヘニン酸カルシウム、ベヘニン酸バリウム、ベヘニン酸アルミニウム、べヘニン酸亜鉛、ベヘニン酸ニッケル等のベヘニン酸塩、モンタン酸ナトリウム、モンタン酸カリウム、モンタン酸マグネシウム、モンタン酸カルシウム、モンタン酸バリウム、モンタン酸アルミニウム、モンタン酸亜鉛、モンタン酸ニッケル等のモンタン酸塩等が挙げられる。これらは一種類又は二種類以上の混合物であってもよい。特に、ステアリン酸の塩類やモンタン酸の塩類が好適に用いられ、特に、ステアリン酸ナトリウム、ステアリン酸カリウム、ステアリン酸亜鉛、モンタン酸カルシウムが好適に用いられる。
【００５９】
脂肪族アルコールの具体例としては、ペンタデシルアルコール、セチルアルコール、ヘプタデシルアルコール、ステアリルアルコール、ノナデシルアルコール、エイコシルアルコール、セリルアルコール、メリシルアルコール等の脂肪族モノアルコール類、１，６−ヘキサンジオール、１，７−へプタンジール、１，８−オクタンジオール、１，９−ノナンジオール、１，１０−デカンジオール等の脂肪族多価アルコール類、シクロペンタン−１，２−ジオール、シクロヘキサン−１，２−ジオール、シクロヘキサン−１，４−ジオール等の環状アルコール類等が挙げられる。これらは一種類又は二種類以上の混合物であってもよい。特に脂肪族モノアルコール類が好適に用いられ、特にステアリルアルコールが好適に用いられる。
【００６０】
脂肪族カルボン酸エステルの具体例としては、ラウリン酸セチルエステル、ラウリン酸フェナシルエステル、ミリスチン酸セチルエステル、ミリスチン酸フェナシルエステル、パルミチン酸イソプロピリデンエステル、パルミチン酸ドデシルエステル、パルミチン酸テトラドデシルエステル、パルミチン酸ペンタデシルエステル、パルミチン酸オクタデシルエステル、パルミチン酸セチルエステル、パルミチン酸フェニルエステル、パルミチン酸フェナシルエステル、ステアリン酸セチルエステル、べヘニン酸エチルエステル等の脂肪族モノカルボン酸エステル類、モノラウリン酸グリコール、モノパルミチン酸グリコール、モノステアリン酸グリコール等のエチレングリコールのモノエステル類、ジラウリン酸グリコール、ジパルミチン酸グリコール、ジステアリン酸グリコール等のエチレングリコールのジエステル類、モノラウリン酸グリセリンエステル、モノミリスチン酸グリセリンエステル、モノパルミチン酸グリセリンエステル、モノステアリン酸グリセリンエステル等のグリセリンのモノエステル類、ジラウリン酸グリセリンエステル、ジミリスチン酸グリセリンエステル、ジパルミチン酸グリセリンエステル、ジステアリン酸グリセリンエステル等のグリセリンのジエステル類、トリラウリン酸グリセリンエステル、トリミリスチン酸グリセリンエステル、トリパルミチン酸グリセリンエステル、トリステアリン酸グリセリンエステル、パルミトジオレイン、パルミトジステアリン、オレオジステアリン等のグリセリンのトリエステル類等が挙げられる。これらは一種類又は二種類以上の混合物であってもよい。この中でもエチレングリコールのジエステル類が好適であり、特にエチレングリコールジステアレートが好適に用いられる。
【００６１】
これらの透明核剤の具体的な添加量は、各層を構成する組成物全体に対して、０．１〜２．５重量％が好ましく、より好ましくは０．３〜２重量％、さらに好ましくは０．５〜１．５重量％である。０．１重量％より小さいと、透明核剤としての効果が不十分となり、耐熱性が低くなることがある。２．５重量％より大きいと、透明性が低下するばかりか、外観や物性の変化を来す場合がある。
【００６２】
本発明の積層シートには、各種粒子を含有することができる。その平均粒子径は０．０１〜１０μｍ、含有量は各層の組成物１００重量部に対して０．０１〜１０重量部であることが好ましい。平均粒子径は、より好ましくは０．０２〜５μｍ、さらに好ましくは０．０３〜２μｍである。混合する重量部は、より好ましくは０．０２〜１重量部、さらに好ましくは０．０３〜０．５重量部である。平均粒子径が０．０１μｍより小さいと、または混合重量部が０．０１重量部より少ないと、成形金型とシートとの滑りが悪くなり、成形ムラが生じたり、シートが破断したり、また、金型からの離型性が悪くなるなど、成形性が不良となることがある。一方、平均粒子径が１０μｍより大きいと、または混合質量部が１０重量部より多いと、フィルムの透明性が低下することがある。
【００６３】
かかる粒子の種類は、目的や用途に応じて適宜選択され、本発明の効果を損なわなければ特に限定されないが、無機粒子、有機粒子、架橋高分子粒子、重合系内で生成させる内部粒子などを挙げることができる。もちろん、各粒子は、それぞれ単独で使用しても、混合して用いても構わない。混合して用いる場合は、それぞれの種類の粒子が、上記平均粒子径の範囲内となるようにすればよく、また、全ての種類の粒子の総含有量が上記範囲内となるようにすればよい。
【００６４】
無機粒子としては、特に限定されないが、シリカ等の酸化ケイ素、炭酸カルシウム、炭酸マグネシウム、炭酸バリウム等の各種炭酸塩、硫酸カルシウム、硫酸バリウム等の各種硫酸塩、カオリン、タルク等の各種複合酸化物、リン酸リチウム、リン酸カルシウム、リン酸マグネシウム等の各種リン酸塩、酸化アルミニウム、酸化チタン、酸化ジルコニウム等の各種酸化物、フッ化リチウム等の各種塩等からなる微粒子を使用することができる。
【００６５】
また有機粒子としては、シュウ酸カルシウムや、カルシウム、バリウム、亜鉛、マンガン、マグネシウム等のテレフタル酸塩などからなる微粒子が使用される。架橋高分子粒子としては、ジビニルベンゼン、スチレン、アクリル酸、メタクリル酸のビニル系モノマーの単独または共重合体からなる微粒子が挙げられる。その他、ポリテトラフルオロエチレン、ベンゾグアナミン樹脂、熱硬化エポキシ樹脂、不飽和ポリエステル樹脂、熱硬化性尿素樹脂、熱硬化性フェノール樹脂などの有機微粒子も好ましく使用される。
【００６６】
重合系内で生成させる内部粒子としては、アルカリ金属化合物、アルカリ土類金属化合物などを反応系内に添加し、さらにリン化合物を添加する公知の方法で生成される粒子も使用される。
【００６７】
本発明の積層シートの全体の厚みは、特に限定されないが、好ましくは５０〜２０００μｍ、より好ましくは１００〜１５００μｍ、特に好ましくは２００〜１０００μｍであるのがよい。かかる厚みが５０μｍより小さい場合は、成形体の成形時にフィルム破れが発生しやすくなり成形性が悪化するだけでなく、成形できた場合でも成形体の強度が弱くなってしまうといった問題が発生しやすくなる。また、フィルム厚みが２０００μｍより大きい場合は、成形体の成形前の加熱が長時間必要になってしまい、うまく成形できた場合でも脆くなりやすいといった問題が発生しやすくなる。
【００６８】
また、本発明の積層シートには、本発明の効果を損なわない範囲であれば、必要に応じて添加剤、例えば、難燃剤、熱安定剤、光安定剤、酸化防止剤、着色防止剤、紫外線吸収剤、帯電防止剤、可塑剤、粘着性付与剤、脂肪酸エステル、ワックス等の有機滑剤またはポリシロキサン等の消泡剤、顔料または染料等の着色剤を適量配合することができる。
【００６９】
また、ブロッキング防止、帯電防止、離型性付与、耐傷付き性改良などの目的で、表面に主にシリコーン系のコーティング機能層を設けることが有効であり、この機能層の形成には、シートの製造工程内で行うインラインコーティング法、シートの巻き取り後に行うオフラインコーティング法を用いることができる。
【００７０】
本発明の積層シートは、シートおよびこれを用いて得られる成形体の分解による強度低下を抑制し、耐熱性を良好とする点から、該積層シートのカルボキシル基末端濃度が３０当量／１０３ｋｇ以下であることが好ましく、より好ましくは２０当量／１０３ｋｇ以下、さらに好ましくは１０当量／１０３ｋｇ以下である。ポリ乳酸系樹脂中のカルボキシル基末端濃度が３０当量／１０３ｋｇを超える場合には、該積層シートおよび成形体が高温多湿条件下あるいは熱水との接触条件下で使用される際に加水分解により強度が低下し、容器などの成形体が脆くなり割れやすい等といった問題が発生する場合がある。
【００７１】
該積層シートのカルボキシル基末端濃度を３０当量／１０３ｋｇ以下とする方法としては、例えば、ポリ乳酸系樹脂の合成時の触媒や熱履歴により制御する方法、シート製膜時の押出温度を低下あるいは滞留時間を短時間化する等熱履歴を低減する方法、反応型化合物を用いカルボキシル基末端を封鎖する方法等が挙げられる。
【００７２】
反応型化合物を用いカルボキシル基末端を封鎖する方法では、シート中のカルボキシル基末端の少なくとも一部が封鎖されていることが好ましく、全量が封鎖されていることがより好ましい。反応型化合物としては、例えば、脂肪族アルコールやアミド化合物等の縮合反応型化合物やカルボジイミド化合物、エポキシ化合物、オキサゾリン化合物等の付加反応型化合物が挙げられるが、反応時に余分な副生成物が発生しにくい点で付加反応型化合物が好ましい。
【００７３】
本発明の積層シートは、該積層シート中に含まれるラクチド量が０．５重量％以下であることが好ましい。より好ましくは０．４重量％以下、さらに好ましくは０．３重量％以下である。該積層シート中に含まれるラクチド量が０．５重量％を超えると、該積層シート中に残留しているラクチドが粉末状あるいは液状として析出したときに、ハンドリング性、透明性が悪化する場合がある。また、ポリ乳酸樹脂の加水分解を進行させ、シートの耐経時性が悪化する場合がある。
【００７４】
本発明の積層シートにおける、シート中に含まれるラクチドとは、上述したポリ乳酸を主体とするポリマーを構成する乳酸成分の環状２量体を意味するものであって、ＬＬ−ラクチド、ＤＤ−ラクチドおよびＤＬ（メソ）−ラクチドが挙げられる。
【００７５】
本発明のポリ乳酸系樹脂積層シートは、主に耐経時性の観点から、延伸シートとしてもよく、その場合は、二軸延伸シートとすることが好ましい。
【００７６】
延伸シートを得る場合は、インフレーション法、同時二軸延伸法、逐次二軸延伸法などの既存の延伸シート製造法により行うことができるが、成形性と耐熱性を両立するシートの配向状態を制御しやすいこと、また、製膜速度を高速にできることから逐次二軸延伸法が好ましい。
【００７７】
次に、積層シートを製造する方法を具体的に説明する。
本発明におけるポリ乳酸系樹脂は、例えば、次のような方法で得ることができる。原料としては、Ｌ−乳酸またはＤ−乳酸の乳酸成分を主体とし、前述した乳酸成分以外のヒドロキシカルボン酸を併用することができる。またヒドロキシカルボン酸の環状エステル中間体、例えば、ラクチド、グリコリド等を原料として使用することもできる。更にジカルボン酸類やグリコール類等も使用することができる。
【００７８】
ポリ乳酸系樹脂は、上記原料を直接脱水縮合する方法、または上記環状エステル中間体を開環重合する方法によって得ることができる。例えば直接脱水縮合して製造する場合、乳酸類または乳酸類とヒドロキシカルボン酸類を好ましくは有機溶媒、特にフェニルエーテル系溶媒の存在下で共沸脱水縮合し、特に好ましくは共沸により留出した溶媒から水を除き実質的に無水の状態にした溶媒を反応系に戻す方法によって重合することにより高分子量のポリマーが得られる。
【００７９】
また、ラクチド等の環状エステル中間体をオクチル酸錫等の触媒を用い減圧下開環重合することによっても高分子量のポリマーが得られることも知られている。このとき、有機溶媒中での加熱還流時の水分および低分子化合物の除去の条件を調整する方法や、重合反応終了後に触媒を失活させ解重合反応を抑える方法、製造したポリマーを熱処理する方法などを用いることにより、ラクチド量の少ないポリマーを得ることができる。
【００８０】
以下に本発明の無延伸の積層シートを得る場合、さらにはテンター式逐次二軸延伸を行う場合の好ましい製膜方法を示すが、本発明は、かかる製膜方法に限定されるものではない。
【００８１】
ポリ乳酸系樹脂とポリ（メタ）アクリレート系樹脂を性状に応じた計量装置を用いて、層Ａ用、その他の層用として、それぞれ所定の比率で、独立した別々の二軸押出機に供給する。二軸押出機としては、ポリ乳酸系樹脂とポリ（メタ）アクリレート系樹脂を未乾燥で供給可能であるため、ベント式二軸押出機を好ましく用いることができる。層Ａについては、供給されたポリ乳酸系樹脂とポリ（メタ）アクリレート系樹脂は、溶融粘度に応じて１５０〜３００℃で溶融し、ダイ外またはダイ内で複合化し、例えばＴダイ法によりリップ間隔２〜３ｍｍのスリット状の口金から金属製冷却キャスティングドラム上に、直径０．５ｍｍのワイヤー状電極を用いて静電印加して密着させ、無配向キャストシートを得る。
【００８２】
金属製冷却ロールの表面温度の好ましい範囲は０〜３０℃であり、より好ましい範囲は３〜２５℃であり、さらに好ましい範囲は５〜２０℃である。金属製冷却ロールの表面温度をこの範囲に設定することで良好な透明性を発現できる。
【００８３】
延伸シートを得る場合は、こうして得られた無配向キャストシートを加熱ロール上を搬送することによって縦延伸を行う温度まで昇温する。昇温には赤外線ヒーターなど補助的な加熱手段を併用しても良い。延伸温度の好ましい範囲は８０〜９５℃であり、より好ましくは８５〜９０℃である。このようにして昇温した無配向キャストシートを加熱ロール間の周速差を用いてシート長手方向に１段もしくは２段以上の多段で延伸を行う。合計の延伸倍率は１．２〜３．５倍が好ましく、より好ましくは１．５〜３．０倍である。
【００８４】
このように一軸延伸したシートをいったん冷却した後、シートの両端部をクリップで把持してテンターに導き、幅方向の延伸を行う。延伸温度は７５〜９０℃が好ましく、より好ましくは８０〜８５℃である。延伸倍率は１．２〜３．５倍が好ましく、より好ましくは１．５〜３．０倍である。
【００８５】
シートの幅方向の性能差を低減するためには、長手方向の延伸温度よりも１〜１５℃低い温度で幅方向の延伸を行うことが好ましい。
【００８６】
さらに必要に応じて、再縦延伸および／または再横延伸を行ってもよい。
【００８７】
次に、この延伸した配向シートを緊張下または幅方向に弛緩しながら熱固定する。主にシートに熱寸法安定性を付与する観点、また同時にシートに含有しているラクチドを飛散させラクチド量を低減させる観点から、好ましい熱処理温度は１００〜１６０℃であり、より好ましくは１２０〜１５０℃である。時間は０．２〜３０秒の範囲で行うのが好ましいが、特に限定されない。弛緩率は、幅方向の熱収縮率を低下させる観点から１〜８％であることが好ましく、より好ましくは２〜５％である。熱固定処理を行う前にいったんシートを冷却することがさらに好ましい。
【００８８】
さらに、シートを室温まで、必要ならば、長手および幅方向に弛緩処理を施しながら、シートを冷やして巻き取り、目的とする積層シートを得る。
【００８９】
上記のような製造方法を採用することにより、本発明の積層シートを得ることができる。
【００９０】
本発明の成形体の成形法としては、本発明の積層シートに対して真空成形、真空圧空成形、プラグアシスト成形、ストレート成形、フリードローイング成形、プラグアンドリング成形、スケルトン成形などの各種成形法を適用できる。
【００９１】
本発明の成形体は、公知、公用の成形法で得られるフィルム、袋、チューブ、シート、カップ、ボトル、トレー、糸等を包含し、その形状、大きさ、厚み、意匠等に関して何ら制限はない。
【実施例】
【００９２】
以下に実施例を示して本発明をさらに具体的に説明するが、本発明はこれにより何ら制限を受けるものではない。
【００９３】
［測定及び評価方法］
実施例中に示す測定や評価は次に示すような条件で行った。
【００９４】
（１）ポリメチルメタクリレート（ＰＭＭＡ）の流動性
ＪＩＳ  Ｋ７２１０に準じて、２３０℃、３７．３Ｎでの流動性（ｇ／１０ｍｉｎ）を測定した。
【００９５】
（２）ヘイズ値
シートサンプルの透明性の指標として、シートサンプルのヘイズ値をヘイズメーターＨＧＭ−２ＤＰ型（スガ試験機株式会社製）を用いて測定した。測定は１水準につき５回行い、５回の測定の平均値から求めた。
【００９６】
（３）耐衝撃性
積層シートの長手方向、幅方向について、それぞれ２０ｍｍ×１００ｍｍの短冊サンプルを各１０本作成した。計２０本の短冊サンプルの長さ１００ｍｍが半分となるようにゆっくり１８０°折り曲げ、そのときのサンプル形状により、以下の基準で判断した。
◎：２０本とも割れない（折れる）。
○：割れない（折れる）サンプルが１１本以上１９本以下。
△：割れない（折れる）サンプルが１本以上１０本以下。
×：２０本とも割れる。
【００９７】
（４）耐熱性
幅３２０ｍｍ、長さ４６０ｍｍ、厚さ０．５ｍｍのポリ乳酸系樹脂積層シートの枚葉サンプルを、直径７０ｍｍ、高さ１３０ｍｍの飲料ダミー缶型（半円柱）を備えた、成光産業（株）製小型真空成形機フォーミング３００Ｘ型にて成形（シート温度９０〜１１０℃）し、得られた成形体を各設定温度の恒温漕に２時間入れたときのカップの変形を目視にて評価した。
◎：７５℃で変形無し。
○：７０℃で変形無し、７５℃で変形あり。
△：６５℃で変形無し、７０℃で変形あり。
×：６５℃で変形あり。
【００９８】
（５）植物度
各層のポリ乳酸系樹脂、ポリ（メタ）アクリレート系樹脂、耐衝撃改良剤、ポリエステル系樹脂の含有割合（重量％）、層構成、ならびに厚み比から、シート全体の樹脂組成物に対するポリ乳酸樹脂の含有割合（植物度）を求め、以下の基準にて判断した。
○：植物度が８０％以上。
△：植物度が５０％以上８０％未満。
×：植物度が５０％未満。
【００９９】
（６）Ｒａ
積層シート断面を倍率１００倍の顕微鏡を用いて写真撮影し、写真上の各層の厚み長さとシート全体の厚み長さを測定して、Ｒａを求めた。
【０１００】
［ポリ乳酸系樹脂Ｐ］
実施例で用いたポリ乳酸系樹脂について示す。
Ｐ−１：
Ｄ体含有割合１ｍｏｌ％、ＰＭＭＡ換算の重量平均分子量１９万のポリ乳酸樹脂
Ｐ−２：
Ｄ体含有割合５ｍｏｌ％、ＰＭＭＡ換算の質量平均分子量１９万のポリ乳酸樹脂
Ｐ−３：
Ｄ体含有割合１ｍｏｌ％、ＰＭＭＡ換算の質量平均分子量１６万のポリ乳酸樹脂。
【０１０１】
［ポリ（メタ）アクリレート系樹脂Ｑ／耐衝撃改良剤Ｒ］
実施例で用いたポリ（メタ）アクリレート系樹脂について示す。
Ｑ−１：
ポリメチルメタクリレート（住友化学（株）製スミペックスＬＧ２１、流動性：２１ｇ／１０ｍｉｎ）
Ｑ−２：
ポリメチルメタクリレート（住友化学（株）製スミペックスＭＧＳＳ、流動性：１０ｇ／１０ｍｉｎ）
Ｒ−１：
アクリル系耐衝撃改良剤（三菱レイヨン（株）製メタブレンＷ−４５０Ａ、屈折率：１．４７２）
［ポリエステル系樹脂Ｓ］
実施例で用いたガラス転移温度が６０℃以下のポリエステル系樹脂について示す。
Ｓ−１：
ポリブチレンサクシネート／アジペート（イレ化学製エンポール（登録商標）Ｇ４４６０、Ｔｇ≦６０℃、植物度＝０％）
Ｓ−２：
重量平均分子量１２，０００のポリエチレングリコール７０重量部とＬ−ラクチド３０重量部に対し、オクチル酸錫０．０５重量部を混合し、撹拌装置付きの反応容器中で窒素雰囲気中１５０℃で２時間重合し、重量平均分子量２，５００のポリ乳酸セグメントを有する、ポリエチレングリコールとポリ乳酸のブロック共重合体Ｌ−１を得た（Ｔｇ≦６０℃、植物度＝２９％）
［積層シートの作成］
（実施例１〜１０，比較例１〜５）
層Ａ用として、ポリ乳酸系樹脂（Ｐ）、ポリ（メタ）アクリレート系樹脂（Ｑ）、耐衝撃改良剤（Ｒ）、ポリエステル系樹脂（Ｓ）をそれぞれ表１または２に記載の重量％比で混合した原料を予め用意し、また層Ｂ用として、層Ａと同様に、ポリ乳酸系樹脂（Ｐ）、ポリ（メタ）アクリレート系樹脂（Ｑ）、耐衝撃改良剤（Ｒ）、ポリエステル系樹脂（Ｓ）をそれぞれ表１または２に記載の重量％比で混合した原料を予め用意し、それぞれ独立した別々のベント式二軸押出機に供給し、口金温度を２２０℃に設定したＴダイ口金より共押出し、静電印加方式により、１０℃に冷却したキャスティングドラムに密着させ冷却固化し、層構成がそれぞれ表１または２に記載の、厚み０．４ｍｍの無延伸シートを作製した。
【０１０２】
実施例１〜１０、比較例１〜５の評価結果を表１、表２に示した。
【０１０３】
【表１】
2008221504.tif 000002
【０１０４】
【表２】
2008221504.tif 000003
【０１０５】
（実施例１１）
層Ａ用として、ポリ乳酸系樹脂（Ｐ）、ポリ（メタ）アクリレート系樹脂（Ｑ）、耐衝撃改良剤（Ｒ）、ポリエステル系樹脂（Ｓ）をそれぞれ表３に記載の重量％比で混合した原料を予め用意し、また層Ｂ、層Ｃ用として、それぞれ層Ａと同様に、ポリ乳酸系樹脂（Ｐ）、ポリ（メタ）アクリレート系樹脂（Ｑ）、耐衝撃改良剤（Ｒ）、ポリエステル系樹脂（Ｓ）をそれぞれ表３に記載の重量％比で混合した原料を予め用意し、それぞれ独立した別々の３基のベント式二軸押出機に供給し、口金温度を２２０℃に設定したＴダイ口金より共押出し、静電印加方式により、１０℃に冷却したキャスティングドラムに密着させ冷却固化し、層構成が表３に記載の、厚み０．４ｍｍの無延伸シートを作製した。
【０１０６】
実施例１１の評価結果を表３に示した。
【０１０７】
【表３】
2008221504.tif 000004
【０１０８】
実施例１〜８、１１のポリ乳酸系樹脂積層シートは、耐衝撃性は実用範囲内で、当該シートから得られる成形体の耐熱性も良好であり、植物度は５０％以上であった。なお、層Ａが２層で上記Ｒａの合計が０．２の場合、耐熱性が他の実施例と比べると多少劣り（実施例９）、層Ａが２層で上記Ｒａの合計が０．４の場合、耐衝撃性が他の実施例と比べると多少劣る（実施例１０）ものであったが、実用範囲内であった。
【０１０９】
一方、比較例においては、ポリ乳酸単体のシートから得られる成形体は、植物性は高いものの、耐熱性に劣るものであった（比較例１）。層Ａがポリ乳酸とポリメチルメタクリレートの混合物であり層Ｂがポリ乳酸である場合に置いて、層Ａを構成する組成物全体に対するポリ（メタ）アクリレート系樹脂の含有割合（Ｘａ）が４０重量％である場合、耐熱性が不足し（比較例２）、シート全体の厚みを１としたときの、全体の厚みに対する層Ａの厚みの比率（Ｒａ）が０．０４である場合、耐熱性が不足し（比較例３）、上記Ｒａが０．８である場合、植物度が３６％と低い値となり（比較例４）、また、層Ａ及び層Ｂのポリメチルメタクリレートと耐衝撃改良剤の含有量が等しい場合、耐熱性が不十分だった（比較例５）。
【産業上の利用可能性】
【０１１０】
本発明によれば、商品の展示包装用に用いられているブリスターパックや、飲料自動販売機のディスプレイ用ボトル、お弁当箱、飲料カップなどの容器類、その他各種包装材料の成形体、また、表面材などの各種工業材料に好適に使用されるポリ乳酸系樹脂積層シートを提供することができる、その応用範囲はこれらに限られるものではない。
【０１１１】
特に本発明のポリ乳酸系樹脂積層シートは、真空成形、真空圧空成形、プラグアシスト成型、ストレート成形、フリードローイング成形、プラグアンドリング成形、スケルトン成形などの各種成形法を採用することができ、さらに、高い植物度を有し、耐熱性、耐衝撃性が要求される各種保形具類、容器などの包装材料に好ましく用いることができる。